(57)【要約】  第１の基板（１）の主面にリング状の封止枠（３）とバンプ（４）をメタルペーストのパターニングにより同時に形成する。第２の基板（５）の主面に封止枠（３）の幅より狭い幅を持つリング状の凸部（８）を形成する。基板（１）の主面と第２の基板（５）の主面を対向させてアライメントして、封止枠（３）と凸部（８）を接合しつつ、バンプ（４）を第２の基板（５）に電気接合する。凸部（８）の高さは、接合後の基板（１）と第２の基板（５）との間隔の０．４〜０．７倍である。
2018179153.tif 000002
【特許請求の範囲】
【請求項１】
第１の基板の主面にリング状の封止枠とバンプをメタルペーストのパターニングにより同時に形成する工程と、
第２の基板の主面に前記封止枠の幅より狭い幅を持つリング状の凸部を形成する工程と、
前記第１の基板の前記主面と前記第２の基板の前記主面を対向させてアライメントして、前記封止枠と前記凸部を接合しつつ、前記バンプを前記第２の基板に電気接合する工程とを備え、
前記凸部の高さは、接合後の前記第１の基板と前記第２の基板との間隔の０．４〜０．７倍であることを特徴とする中空封止デバイスの製造方法。
【請求項２】
前記凸部を覆う第１の金属膜と、前記第２の基板のビアに電気的に接続された第２の金属膜とを前記第２の基板の前記主面に形成する工程を更に備え、
前記第１の金属膜を介して前記凸部を前記封止枠に接合させ、前記第２の金属膜を介して前記バンプを前記ビアに電気接合させることを特徴とする請求項１に記載の中空封止デバイスの製造方法。
【請求項３】
第１の基板の主面にリング状の封止枠とバンプをメタルペーストのパターニングにより同時に形成する工程と、
第２の基板の主面に、前記封止枠の幅より狭い幅を持つリング状の第１の凸部と、前記バンプの幅より狭い幅を持つ第２の凸部とを形成する工程と、
前記第１の基板の前記主面と前記第２の基板の前記主面を対向させてアライメントして、前記封止枠と前記第１の凸部を接合し、前記バンプと前記第２の凸部を接合しつつ、前記バンプを前記第２の基板に電気接合する工程とを備えることを特徴とする中空封止デバイスの製造方法。
【請求項４】
前記第１の凸部の高さは、接合後の前記第１の基板と前記第２の基板との間隔の０．４〜０．７倍であることを特徴とする請求項３に記載の中空封止デバイスの製造方法。
【請求項５】
前記第２の凸部が前記バンプに完全に埋まりこんでいることを特徴とする請求項３又は４に記載の中空封止デバイスの製造方法。
【請求項６】
前記第１の凸部を覆う第１の金属膜と、前記第２の凸部を覆う第２の金属膜とを前記第２の基板の前記主面に形成する工程を更に備え、
前記第１の金属膜を介して前記第１の凸部を前記封止枠に接合させ、前記第２の金属膜を介して前記第２の凸部を前記バンプに接合させることを特徴とする請求項３〜５の何れか１項に記載の中空封止デバイスの製造方法。
【請求項７】
前記第２の金属膜は前記第２の基板のビアに電気的に接続されていることを特徴とする請求項６に記載の中空封止デバイスの製造方法。
【請求項８】
前記第１の基板の主面に金属膜を形成する工程を更に備え、
前記金属膜の上に前記封止枠と前記バンプを形成することを特徴とする請求項１〜７の何れか１項に記載の中空封止デバイスの製造方法。
【請求項９】
第１の基板と、
前記第１の基板の主面に形成されたリング状の封止枠と、
前記第１の基板の前記主面に形成されたバンプと、
前記第１の基板の前記主面に対向する主面を持つ第２の基板と、
前記第２の基板の前記主面に形成され、前記封止枠の幅より狭い幅を持つリング状の凸部とを備え、
前記封止枠と前記凸部が接合し、
前記バンプが前記第２の基板に電気接合し、
前記凸部の高さは、前記第１の基板と前記第２の基板との間隔の０．４〜０．７倍であることを特徴とする中空封止デバイス。
【請求項１０】
第１の基板と、
前記第１の基板の主面に形成されたリング状の封止枠と、
前記第１の基板の前記主面に形成されたバンプと、
前記第１の基板の前記主面に対向する主面を持つ第２の基板と、
前記第２の基板の前記主面に形成され、前記封止枠の幅より狭い幅を持つリング状の第１の凸部と、
第２の基板の前記主面に形成され、前記バンプの幅より狭い幅を持つ第２の凸部とを備え、
前記封止枠と前記第１の凸部が接合し、
前記バンプと前記第２の凸部が接合し、
前記バンプが前記第２の基板に電気接合していることを特徴とする中空封止デバイス。
【請求項１１】
前記第１の凸部の高さは、前記第１の基板と前記第２の基板との間隔の０．４〜０．７倍であることを特徴とする請求項１０に記載の中空封止デバイス。
【発明の詳細な説明】
【技術分野】
【０００１】
本発明は、２枚の基板間に中空を有する中空封止デバイス及びその製造方法に関する。
【背景技術】
【０００２】
信頼性と特性を向上するため、相対向する基板間に中空部を形成して半導体デバイス又はＭＥＭＳ（Micro Electric Mechanical Systems）デバイスを中空封止する実装方法がある（例えば、特許文献１，２参照）。従来のデバイスでは、封止枠で２つの基板を接合して気密中空部を形成し、下側の基板の回路から上側の基板側に電極を取り出す（例えば、特許文献１参照）。この構造をウェハプロセスで作製する場合、バンプと封止枠をメタルペーストのパターニングにより同時に形成し、一括で接合する。この方法は、ウェハレベルチップスケールパッケージ（ＷＬＣＳＰ）で多数のデバイスを一括で作製できるため生産性が高く、近年使用が広がっている。【０００３】
しかし、メタルペーストはパターニングの精度が悪く、パターンの幅を細く制御することが難しい。そのため接合パターンの面積が大きくなってしまい、接合時の圧力（全荷重をパターン面積で割った値）が不足することにより、封止性が十分でない問題があった。例えば、Ａｕメタルペーストで気密封止を行う場合、接合時の圧力として１００ＭＰａ以上が必要である。４インチウェハで５０００チップを同時に封止する場合、封止枠の幅を２０μｍとすると、封止枠のパターン面積は約１０％となる。この条件で計算すると、接合圧力１００ＭＰａを確保するためには、ウェハあたり７８．５ｋＮの荷重が必要となる。しかし、既存の加圧装置では６０ｋＮ程度が限度であるため、気密封止性を得ることができない。この問題の解決策として、封止枠と接合する部分にリング状の凸部を設け圧力を集中させる方法があった（例えば、特許文献１参照）。
【先行技術文献】
【特許文献】
【０００４】
【特許文献１】日本特開２０１４−２２６９９号公報
【特許文献２】日本特開２００３−１８８２９４号公報
【特許文献３】日本特開２０１６−１９７６６４号公報
【発明の概要】
【発明が解決しようとする課題】
【０００５】
しかし、封止枠と接合する部分に凸部を設ける方法を、バンプを用いた場合に応用すると、バンプへの荷重分散があるため、気密性が悪くなるという問題があった。例えば、４インチウェハから同一サイズで５０００チップを作製し、各チップにφ１００μｍのバンプが６個必要とすると、バンプのパターン面積は約１２％となる。この条件で計算すると、封止枠と接合する部分に凸部を設けたとしても、１００ＭＰａで加圧するためには、バンプパターン分だけでも９４．２ｋＮの荷重が必要となる。従って、最大６０ｋＮの既存の加圧装置では気密封止性を得ることができなかった。【０００６】
本発明は、上述のような課題を解決するためになされたもので、その目的はバンプにより基板間を電気的に接続しつつ、封止性を向上させることができる中空封止デバイス及びその製造方法を得るものである。
【課題を解決するための手段】
【０００７】
本発明に係る中空封止デバイスの製造方法は、第１の基板の主面にリング状の封止枠とバンプをメタルペーストのパターニングにより同時に形成する工程と、第２の基板の主面に前記封止枠の幅より狭い幅を持つリング状の凸部を形成する工程と、前記第１の基板の前記主面と前記第２の基板の前記主面を対向させてアライメントして、前記封止枠と前記凸部を接合しつつ、前記バンプを前記第２の基板に電気接合する工程とを備え、前記凸部の高さは、接合後の前記第１の基板と前記第２の基板との間隔の０．４〜０．７倍であることを特徴とする。
【発明の効果】
【０００８】
本発明では、バンプにより基板間を電気的に接続することができる。接合時に封止枠のパターン面積全体ではなく、凸部の部分に選択的に高圧をかけることができるため、高荷重をかけることができる。凸部の高さは、接合後の第１の基板と第２の基板との間隔の０．４〜０．７倍である。これにより、凸部の直下において封止枠のメタルペーストが金属バルク化して封止性を向上させることができる。
【図面の簡単な説明】
【０００９】
【図１】本発明の実施の形態１に係る中空封止デバイスの製造方法を示す平面図である。
【図２】本発明の実施の形態１に係る中空封止デバイスの製造方法を示す断面図である。
【図３】本発明の実施の形態１に係る中空封止デバイスの製造方法を示す断面図である。
【図４】本発明の実施の形態１に係る中空封止デバイスの製造方法を示す断面図である。
【図５】メタルペーストパターンを加圧変形した際の状態変化を示す断面図である。
【図６】接合前後のバンプ部分を拡大した断面図である。
【図７】Ａｕペーストの加圧に対する変形量の関係を示す図である。
【図８】本発明の実施の形態１に係る中空封止デバイスの変形例１を示す断面図である。
【図９】図８のＩ−ＩＩに沿った断面図である。
【図１０】本発明の実施の形態１に係る中空封止デバイスの変形例２を示す断面図である。
【図１１】本発明の実施の形態１に係る中空封止デバイスの封止枠側の凸部の変形例を示す平面図である。
【図１２】本発明の実施の形態１に係る中空封止デバイスの封止枠側の凸部の変形例を示す平面図である。
【図１３】本発明の実施の形態１に係る中空封止デバイスの封止枠側の凸部の変形例を示す平面図である。
【図１４】本発明の実施の形態１に係る中空封止デバイスの変形例３を示す断面図である。
【図１５】本発明の実施の形態１に係る中空封止デバイスの変形例４を示す断面図である。
【図１６】比較例に係る中空封止デバイスを示す断面図である。
【図１７】本発明の実施の形態２に係る中空封止デバイスを示す断面図である。
【図１８】本発明の実施の形態２に係る中空封止デバイスの変形例を示す断面図である。
【図１９】本発明の実施の形態３に係る中空封止デバイスを示す断面図である。
【発明を実施するための形態】
【００１０】
本発明の実施の形態に係る中空封止デバイス及びその製造方法について図面を参照して説明する。同じ又は対応する構成要素には同じ符号を付し、説明の繰り返しを省略する場合がある。
【００１１】
実施の形態１．
図１は、本発明の実施の形態１に係る中空封止デバイスの製造方法を示す平面図である。図２から図４は、本発明の実施の形態１に係る中空封止デバイスの製造方法を示す断面図である。図２は図１のＩ−ＩＩに沿った断面図である。
【００１２】
まず、図１及び図２に示すように、基板１の上面の中央部に、中空封止すべきデバイス回路２を形成する。基板１の上面にリング状の封止枠３とバンプ４をメタルペーストのパターニングにより同時に形成する。封止枠３とバンプ４の厚みは互いに同じである。
【００１３】
例えば、レジストでパターニングして凹形状を形成したところにペースト材を埋め込み、剥離液などを用いてレジスト除去して、封止枠３とバンプ４のパターンを得ることができる。または、インクジェットにより直接パターニングしてもよい。パターンの高さはデバイスの要求特性により異なるが、高いほど空間を広く取って気密信頼性を高めることができる。ただし、パターンが高いほどレジストを厚く取る必要があり、パターン精度及び高さの均一性が悪くなることとトレードオフするため、適切な高さを選択する必要がある。例えば、パターンの高さを２０μｍ程度にする。
【００１４】
次に、図３に示すように、対向基板５を貫通するビア６を形成し、対向基板５の上面にビア６と接続された取り出し電極７を形成する。対向基板５の下面において、基板１の封止枠３と対向する位置にリング状の凸部８を形成する。対向基板５の下面において、基板１のバンプ４と対向する位置に凸部９を形成する。凸部８は封止枠３の幅より狭い幅を持つ。凸部９はバンプ４の幅より狭い幅を持つ。例えば、レジスト又はメタルをマスクとして対向基板５の下面をドライエッチング又はウェットエッチングにより加工して凸部８，９を形成する。また、蒸着メタル膜又はめっき膜などで凸部８，９を形成してもよい。
【００１５】
次に、図４に示すように、昇温してメタルペーストの溶媒をおおむね揮発させた後、基板１の上面と対向基板５の下面を対向させてアライメントして、高温、加圧下で両者を接合する。この際に、封止枠３と凸部８を接合し、バンプ４と凸部９を接合しつつ、バンプ４を対向基板５のビア６に電気接合する。
【００１６】
凸部８，９との接合により封止枠３及びバンプ４のメタル微粒子が圧縮され、隣接する微粒子同士が接合してバルクメタル化する。凸部８，９周辺のメタルペーストパターンにも変形が加わり、封止枠３及びバンプ４と対向基板５の下面が密着する。これにより、中空封止デバイスが製造される。
【００１７】
製造した中空封止デバイスにおいて、バンプ４、ビア６及び取り出し電極７を介してデバイス回路２と外部との間で電気信号の入出力を行う。デバイス回路２又はビア６などは基板１と対向基板５の一方又は両方に形成してもよいし、上下両面に形成してもよい。
【００１８】
図５は、メタルペーストパターンを加圧変形した際の状態変化を示す断面図である。（ａ）メタルペーストパターン形成時には、メタルは粒子状になっており、粒子間には空隙があり空隙同士がつながった状態（ｏｐｅｎ−ｃｅｌｌ）である。（ｂ）加圧していくと、メタル粒子が押し詰まり隣接粒子間で接合が始まり、空隙が孤立した状態（ｃｌｏｓｅｄ−ｃｅｌｌ）となる。（ｃ）最終的に、完全にバルク化すると、それ以上変形しなくなる。（ａ）でのパターンの高さをｈとすると、（ｂ）での高さは０．４＊ｈ〜０．６＊ｈ程度であり、（ｃ）での高さは０．３＊ｈ〜０．５＊ｈ程度である。中空部の気密性を確保するには、封止枠３を空気などが通過してはならないため、（ｂ）又は（ｃ）の状態が必要である。
【００１９】
図６は、接合前後のバンプ部分を拡大した断面図である。凸部９の高さｍとバンプ４の高さｈを適切に選択して、接合後に凸部９がバンプ４に完全に埋まりこむようにする。これにより、バンプ４をビア６に確実に電気接合することができる。接合後の基板間隔はｈ−δになる。
【００２０】
一方、封止枠３は上記のように（ｂ）又は（ｃ）の状態にする必要があるため、凸部８の直下のｘが０．３＊ｈ≦ｘ≦０．６＊ｈを満たす必要がある。ｍ＋ｘ＝ｈ−δであることから、０．４＊ｈ−δ≦ｍ≦０．７＊ｈ−δが成り立つ。従って、凸部８の高さｍは、接合後の基板１と対向基板５との間隔ｈ−δの０．４〜０．７倍にする。なお、パターン高さの変化δは凸部８，９周辺を含む封止枠３及びバンプ４全てに及ぶため、変化があると荷重が分散してしまい、高荷重が必要となる。このため、δ＝０とするのが最も良く、電気接合のマージンを含めて０≦δで最小の値で設計するとよい。
【００２１】
例えば、Ａｕペーストを用い、パターンの高さを２０μｍとした場合、凸部８の高さを６μｍ〜１４μｍとし、接合後の高さを２０μｍ程度に調整するとよい。図７は、Ａｕペーストの加圧に対する変形量の関係を示す図である。ペーストの厚みが２０μｍ、室温環境下で測定した。例えば、０≦δ≦１であれば、最終的に凸部８にかかる圧力は１００ＭＰａ以上、変形量が１０μｍとなる。一方、凸部９にかかる圧力は１ＭＰａ以下程度、変形量が１μｍ以下と小さい。従って、接合荷重を加えた場合に、荷重のほとんどは封止枠３の凸部８にかかることになる。
【００２２】
本実施の形態では、バンプ４により基板間を電気的に接続することができる。接合時に封止枠３のパターン面積全体ではなく、凸部８の部分に選択的に高圧をかけることができる。凸部８の高さは、接合後の基板１と対向基板５との間隔の０．４〜０．７倍である。これにより、凸部８の直下において封止枠３のメタルペーストが金属バルク化して封止性を向上させることができる。
【００２３】
また、凸部８，９のアンカー効果により対向基板５とバンプ４及び封止枠３とを密着性良く接合することができる。バンプ４と対向基板５の接合が強固になるため、本装置の動作又は外雰囲気による基板変形などによる電気的接合の接触不良に対する耐性が高くなる。
【００２４】
接合時に凸部８で封止を取るため、凸部８の幅が広いほど封止性が良いが、広すぎると接合時の荷重が不足する。凸部８の幅は、このトレードオフを考慮して設計する必要があり、例えば５μｍ〜１０μｍ程度とする。
【００２５】
図８は、本発明の実施の形態１に係る中空封止デバイスの変形例１を示す断面図である。図９は、図８のＩ−ＩＩに沿った断面図である。図１０は、本発明の実施の形態１に係る中空封止デバイスの変形例２を示す断面図である。図１では封止枠３内にバンプ４を配置しているが、図８〜１０に示すように封止枠３の外にバンプ４を配置してもよい。また、図１０のようにチップあたりの封止枠３の数とバンプ４の配置に制限はない。
【００２６】
図１１〜１３は、本発明の実施の形態１に係る中空封止デバイスの封止枠側の凸部の変形例を示す平面図である。封止枠３の凸部８は、リング状につながっていること以外に制約は無い。従って、図１１に示すように蛇行させたり、図１２に示すように２重に形成したり、図１３に示すように２重リングに区切りを付けたパターンにしてもよい。これにより、気密性を上げることができる。また、封止枠３の凸部８の形状も制限されず、円筒状又は四角柱などでもよい。
【００２７】
図１４は、本発明の実施の形態１に係る中空封止デバイスの変形例３を示す断面図である。基板１上に金属膜１０を形成し、その金属膜１０上に封止枠３とバンプ４をメタルペーストのパターニングにより形成する。これにより、メタルペーストと基板１との密着性が良好になる。
【００２８】
図１５は、本発明の実施の形態１に係る中空封止デバイスの変形例４を示す断面図である。図１６は、比較例に係る中空封止デバイスを示す断面図である。図１６に示すようにメタルペーストパターンである封止枠３及びバンプ４の接合時の変形が不十分であると、接合時に封止枠３及びバンプ４と対向基板５との密着性が悪く、バンプ４をビア６に接続できない。そこで、図１５に示すように、凸部８を覆う金属膜１１と、凸部９を覆う金属膜１２とを対向基板５の下面に形成する。金属膜１１，１２を介して凸部８，９をそれぞれ封止枠３及びバンプ４に接合させる。これにより、接合時に封止枠３及びバンプ４と対向基板５との密着性が良好になる。また、金属膜１２はビア６に電気的に接続されているため、金属膜１２を介してバンプ４をビア６に確実に電気接合させることができる。
【００２９】
金属膜１０〜１２は、メタルペーストと同一素材、又は表面酸化しにくい貴金属などをメタルペーストと接触する最表層に用い、基板１等の下地と密着性の高い材料を最下層に用いる。例えば、基板１と対向基板５をＳｉとした場合、金属膜１０〜１２として５０ｎｍ厚のＴｉ膜と２００ｎｍ厚のＡｕ膜を連続して成膜する。金属膜１０〜１２のパターニング方法として、レジストパターニングによる蒸着リフトオフ、又はメタルスパッタ後にレジストパターニングしてミリングにより不要部をエッチングする方法などがある。
【００３０】
なお、基板１と対向基板５をウェハ形状として多数のデバイスを一括して接合してもよい。例えば、Ａｕメタルペーストを使用した場合の接合条件は温度３００℃、圧力１００ＭＰａなどであり、温度、圧力とも高いほど接合性が良い。メタルペースト材として、Ａｕ，Ａｇ，Ｃｕ，Ｐｄ，Ｐｔのナノからサブミクロンの粒子を溶媒に溶解したものを用いる。Ａｕ，Ａｇ，Ｃｕ，Ｐｄ，Ｐｔは電気伝導性が良好なため、バンプ４の電気伝導性を良好にすることができる。特に、Ａｕ，Ｐｄ，Ｐｔは反応性が低く、表面酸化等の変化をしにくいため、接合時のバルク化が良好であり、気密封止材として良好な特性を有している。また、接合界面の密着性を良好にするため、接合前にＡｒプラズマ又はＯ２プラズマ処理を行うことが好ましい。
【００３１】
実施の形態２．
図１７は、本発明の実施の形態２に係る中空封止デバイスを示す断面図である。実施の形態１とは異なり、バンプ４に接合される凸部９を設けない。従って、封止枠３に接合される凸部８に更に高い荷重をかけることができるため、更に封止性を向上させることができる。また、実施の形態１の凸部９はビア６を避けてレイアウトする必要があるが、本実施の形態ではそのようなレイアウトの考慮は不要となる。この結果、レイアウトの自由度を上げることができ、レイアウト面積の増大を抑制することができる。
【００３２】
図１８は、本発明の実施の形態２に係る中空封止デバイスの変形例を示す断面図である。凸部８を覆う金属膜１１と、対向基板５のビア６に電気的に接続された金属膜１２とを対向基板５の下面に形成する。金属膜１１を介して凸部８を封止枠３に接合させ、金属膜１２を介してバンプ４をビア６に電気接合させる。これにより、接合時にメタルペーストパターンと対向基板５との密着性が良好になり、バンプ４をビア６に確実に電気接合させることができる。
【００３３】
実施の形態３．
図１９は、本発明の実施の形態３に係る中空封止デバイスを示す断面図である。本実施の形態では凸部８，９を基板１側に形成している。この場合でも実施の形態１と同様に、凸部８，９の部分に選択的に高圧をかけることができるため、封止性を向上させることができる。また、実施の形態１と同様に、メタルペーストパターンの押し込み量に対して圧力が決まる。
【符号の説明】
【００３４】
１  基板、３  封止枠、４  バンプ、５  対向基板、６  ビア、８，９  凸部、１１，１２  金属膜
【図１】
2018179153.tif 000003
【図２】
2018179153.tif 000004
【図３】
2018179153.tif 000005
【図４】
2018179153.tif 000006
【図５】
2018179153.tif 000007
【図６】
2018179153.tif 000008
【図７】
2018179153.tif 000009
【図８】
2018179153.tif 000010
【図９】
2018179153.tif 000011
【図１０】
2018179153.tif 000012
【図１１】
2018179153.tif 000013
【図１２】
2018179153.tif 000014
【図１３】
2018179153.tif 000015
【図１４】
2018179153.tif 000016
【図１５】
2018179153.tif 000017
【図１６】
2018179153.tif 000018
【図１７】
2018179153.tif 000019
【図１８】
2018179153.tif 000020
【図１９】
2018179153.tif 000021
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
第１の基板の主面にリング状の封止枠とバンプをメタルペーストのパターニングにより同時に形成する工程と、
第２の基板の主面に前記封止枠の幅より狭い幅を持つリング状の凸部を形成する工程と、
前記第１の基板の前記主面と前記第２の基板の前記主面を対向させてアライメントして、前記封止枠と前記凸部を接合しつつ、前記バンプを前記第２の基板に電気接合する工程とを備え、
前記凸部の高さは、接合後の前記第１の基板と前記第２の基板との間隔の０．４〜０．７倍であり、
接合後の前記封止枠は、少なくとも前記凸部の直下において、メタル粒子間の空隙が孤立した状態であるか又は完全にバルク化していることを特徴とする中空封止デバイスの製造方法。
【請求項２】
前記凸部を覆う第１の金属膜と、前記第２の基板のビアに電気的に接続された第２の金属膜とを前記第２の基板の前記主面に形成する工程を更に備え、
前記第１の金属膜を介して前記凸部を前記封止枠に接合させ、前記第２の金属膜を介して前記バンプを前記ビアに電気接合させることを特徴とする請求項１に記載の中空封止デバイスの製造方法。
【請求項３】
第１の基板の主面にリング状の封止枠とバンプをメタルペーストのパターニングにより同時に形成する工程と、
第２の基板の主面に、前記封止枠の幅より狭い幅を持つリング状の第１の凸部と、前記バンプの幅より狭い幅を持つ第２の凸部とを形成する工程と、
前記第１の基板の前記主面と前記第２の基板の前記主面を対向させてアライメントして、前記封止枠と前記第１の凸部を接合し、前記バンプと前記第２の凸部を接合しつつ、前記バンプを前記第２の基板に電気接合する工程とを備え、
前記第１の凸部の高さは、接合後の前記第１の基板と前記第２の基板との間隔の０．４〜０．７倍であり、
接合後の前記封止枠は、少なくとも前記第１の凸部の直下において、メタル粒子間の空隙が孤立した状態であるか又は完全にバルク化していることを特徴とする中空封止デバイスの製造方法。
【請求項４】
前記第２の凸部が前記バンプに完全に埋まりこんでいることを特徴とする請求項３に記載の中空封止デバイスの製造方法。
【請求項５】
前記第１の凸部を覆う第１の金属膜と、前記第２の凸部を覆う第２の金属膜とを前記第２の基板の前記主面に形成する工程を更に備え、
前記第１の金属膜を介して前記第１の凸部を前記封止枠に接合させ、前記第２の金属膜を介して前記第２の凸部を前記バンプに接合させることを特徴とする請求項３又は４に記載の中空封止デバイスの製造方法。
【請求項６】
前記第２の金属膜は前記第２の基板のビアに電気的に接続されていることを特徴とする請求項５に記載の中空封止デバイスの製造方法。
【請求項７】
前記第１の基板の主面に金属膜を形成する工程を更に備え、
前記金属膜の上に前記封止枠と前記バンプを形成することを特徴とする請求項１〜６の何れか１項に記載の中空封止デバイスの製造方法。
【請求項８】
第１の基板と、
前記第１の基板の主面に形成されたリング状の封止枠と、
前記第１の基板の前記主面に形成されたバンプと、
前記第１の基板の前記主面に対向する主面を持つ第２の基板と、
前記第２の基板の前記主面に形成され、前記封止枠の幅より狭い幅を持つリング状の凸部とを備え、
前記封止枠と前記凸部が接合し、
前記バンプが前記第２の基板に電気接合し、
前記凸部の高さは、前記第１の基板と前記第２の基板との間隔の０．４〜０．７倍であり、
前記封止枠と前記バンプはメタルペーストで形成され、
前記封止枠は、少なくとも前記凸部の直下において、メタル粒子間の空隙が孤立した状態であるか又は完全にバルク化していることを特徴とする中空封止デバイス。
【請求項９】
第１の基板と、
前記第１の基板の主面に形成されたリング状の封止枠と、
前記第１の基板の前記主面に形成されたバンプと、
前記第１の基板の前記主面に対向する主面を持つ第２の基板と、
前記第２の基板の前記主面に形成され、前記封止枠の幅より狭い幅を持つリング状の第１の凸部と、
第２の基板の前記主面に形成され、前記バンプの幅より狭い幅を持つ第２の凸部とを備え、
前記封止枠と前記第１の凸部が接合し、
前記バンプと前記第２の凸部が接合し、
前記バンプが前記第２の基板に電気接合し、
前記第１の凸部の高さは、前記第１の基板と前記第２の基板との間隔の０．４〜０．７倍であり、
前記封止枠と前記バンプはメタルペーストで形成され、
前記封止枠は、少なくとも前記第１の凸部の直下において、メタル粒子間の空隙が孤立した状態であるか又は完全にバルク化していることを特徴とする中空封止デバイス。
【手続補正２】
【補正対象書類名】明細書
【補正対象項目名】０００７
【補正方法】変更
【補正の内容】
【０００７】
本発明に係る中空封止デバイスの製造方法は、第１の基板の主面にリング状の封止枠とバンプをメタルペーストのパターニングにより同時に形成する工程と、第２の基板の主面に前記封止枠の幅より狭い幅を持つリング状の凸部を形成する工程と、前記第１の基板の前記主面と前記第２の基板の前記主面を対向させてアライメントして、前記封止枠と前記凸部を接合しつつ、前記バンプを前記第２の基板に電気接合する工程とを備え、前記凸部の高さは、接合後の前記第１の基板と前記第２の基板との間隔の０．４〜０．７倍であり、接合後の前記封止枠は、少なくとも前記凸部の直下において、メタル粒子間の空隙が孤立した状態であるか又は完全にバルク化していることを特徴とする。
【国際調査報告】
2018179153.tif 000022
2018179153.tif 000023
2018179153.tif 000024
2018179153.tif 000025